(57)【要約】【課題】ワイピング時に溶融金属のスプラッシュの発生を低減する。【解決手段】溶融金属めっき槽上方で鋼帯を挟んでその両面に対向配置したワイピングノズルから鋼帯にガスを吹き付けて付着金属の厚さを制御する溶融金属めっき鋼帯の製造装置において、２本の浴内サポートロール（５）上方の浴面下に、該浴内サポートロール（５）外周面の浴面側を覆うロール被覆部分と鋼帯対向部分とを備えた整流板（２）と、２本の浴内サポートロール（５）のうち、鉛直方向位置が高い浴内サポートロール（５）の下方の鋼帯エッジより外側に、周速度がライン速度の１／２以上で駆動され、鋼帯面に直角方向からみたときに、ロール胴部の鋼帯側端部の位置が鋼帯エッジから１００ｍｍ以下となるように、浴内サポートロール（５）に非接触に配置された、各１本の駆動ロールまたは互いに接するようにして配置された各２本の駆動ロール（１２）を備える。【選択図】図１
2010185115.tif 000002
【特許請求の範囲】
【請求項１】
溶融金属めっき槽から連続的に引き上げられる鋼帯に対し、溶融金属めっき槽上方で鋼帯を挟んでその両面に対向配置したワイピングノズルからガスを吹き付けて付着金属の厚さを制御する溶融金属めっき鋼帯の製造装置において、
鋼帯の両側に鉛直方向位置をずらして配置した２本の浴内サポートロールの各浴内サポートロール上方の浴面下に、該浴内サポートロール外周面の浴面側１／４以上を覆うように形成されたロール被覆部分と、その上方に配置され鋼帯に対向するように形成された鋼帯対向部分とを備え、前記鋼帯対向部分は前記ロール被覆部分の鋼帯側端部に接続され、鋼帯及び浴内サポートロールに非接触に設けられた整流板と、
前記２本の浴内サポートロールのうちの鉛直方向位置が高い浴内サポートロールの下方の各鋼帯エッジより外側に、周速度が鋼帯移動速度の１／２以上となるように駆動され、鋼帯面に直角方向からみたときに、ロール胴部の鋼帯側端部の位置が鋼帯エッジから１００ｍｍ以下となるように、浴内サポートロールの非接触に配置された、各１本の駆動ロールまたは互いに接するようにして配置された各２本の駆動ロールを備え、
１本の駆動ロールを備える場合は、該駆動ロールは、鉛直方向位置が高い浴内サポートロールとの間隔が１００ｍｍ以下となるように配置され、２本の駆動ロールを備える場合は、鉛直方向位置が高い浴内サポートロールに近い駆動ロールは、鉛直方向位置が高い浴内サポートロールとの間隔が１００ｍｍ以下となるように配置される、
ことを特徴とする溶融金属めっき鋼帯の製造装置。
【発明の詳細な説明】
【技術分野】
【０００１】
本発明は、溶融めっきプロセスにおいて、スプラッシュ飛散を軽減して、安定的に溶融金属めっき鋼帯の製造装置に関するものである。
【背景技術】
【０００２】
連続溶融めっきプロセス等においては、図１１に示すように、一般的に溶融金属が満たされているめっき浴７に鋼帯２を浸漬させシンクロール６で方向転換した後、該鋼帯２を鉛直上方に引き上げる工程の後に、鋼帯表面に付着した溶融金属が板幅方向および板長手方向に均一に所定のめっき厚になるように、この鋼帯２を挟んで対向して設けた鋼帯幅方向に延在するガスワイピングノズル３から加圧気体を鋼帯上に噴出させて、余剰な溶融金属を絞り取り、溶融金属の付着量（めっき付着量）を制御するガスワイピング装置が設けられている。
【０００３】
ガスワイピングノズル３は、多様な鋼帯幅に対応すると同時に鋼帯引き上げ時の幅方向のズレなどに対応するため、通常、鋼帯幅より長く、すなわち鋼帯２の幅端部より外側まで延びている。このようなガスワイピング装置では、鋼帯２に衝突した噴流の乱れによって鋼帯下方に落下する溶融金属が周囲に飛び散る、いわゆるスプラッシュが発生して、鋼帯の表面品質の低下を招く。
【０００４】
また、連続プロセスにおいて、生産量を増加させるには、鋼帯移動速度を増加させればよいが、連続溶融めっきプロセスにおいてガスワイピング方式でめっき付着量を制御する場合、溶融金属の粘性により、鋼帯移動速度の増加に伴って鋼帯のめっき浴通過直後の初期付着量が増加するため、めっき付着量を一定範囲内に制御するには、ワイピングガス圧力をより高圧に設定せざるを得ず、それによってスプラッシュが大幅に増加し、良好な表面品質を維持できなくなる。
【０００５】
上記の問題を解決するため、溶融金属めっき槽からワイピングノズルに到達する前にある程度余剰な溶融金属を削減しておく方法が以下の通り開示されている。
【０００６】
特許文献１には、めっき液中サポートロールとガスワイピングノズルとの間に、鋼帯の両面に非接触で対向する溶融金属絞り部材を設けて余剰めっきを取り除いた後に、ガスワイピングでめっき厚を調整する装置で、該溶融金属絞り部材の形状は、矩形あるいは下端ほど鋼帯表裏面との距離が広くなる導入部を有する形状あるいは円柱体が望ましく、該溶融金属絞り部材の設置位置は、めっき液面の上下にまたがる位置が最も望ましいとする溶融金属めっき装置が開示されている。
【先行技術文献】
【特許文献】
【０００７】
【特許文献１】特開２００４−７６０８２号公報
【発明の概要】
【発明が解決しようとする課題】
【０００８】
ところが、特許文献１に開示された方法では、溶融金属絞り部材がめっき浴面より上側あるいはめっき液面の上下にまたがる場合に、ガスワイピングによって最終的に取り除かれる溶融金属が下方に流れ落ちて、鋼帯と溶融金属絞り部材との隙間に液だまりを形成してしまい、その液溜まりの高さからガスワイピングまでの距離が短いために結果的に絞り効果が小さいこと、また、溶融金属絞り部材に固着して固体化した金属が鋼帯に付着して表面欠陥が発生するなどの問題がある。一方、溶融金属絞り部材をめっき槽内に配置した場合でも、溶融金属絞り部材の下端ほど鋼帯との距離が広くなる形状にすることによって、流路が徐々に狭くなるため溶融金属が集中して流れ込んで流速が局所的に増加し、絞り効果が小さくなる問題がある。
【０００９】
本発明は、上記問題点を考慮し、めっき浴通過直後の初期付着量を低減し、スプラッシュの発生を低減し、表面外観に優れる溶融金属めっき鋼帯を安定して製造できる溶融金属めっき鋼帯製造設備を提供することを課題とする。
【課題を解決するための手段】
【００１０】
本発明者らは、シンクロールからガスワイピングまでの間に、余剰な溶融金属を取り除くための溶融金属絞り部材を設置するにあたり、前記のように液溜まり位置とガスワイピング位置との距離が短いことで結果的に余剰めっき量を削減できない問題が発生することから、溶融金属絞り部材はめっき液面より下側に設置するのが最良であるとの結論に至った。しかしながら、溶融金属絞り部材の断面形状が従来技術のままではめっき絞り効果は小さい。そこで、めっき槽から出た鋼帯に付随する溶融金属めっきの量を効果的に削減するべく、溶融金属絞り部材周辺の溶融金属の流れを模擬する水モデル装置を用いて、詳細な流動解析を行った。その結果、鋼帯に付随して持上げられる溶融金属の量に影響しているのは、鋼帯表面近傍で鋼帯進行方向に流れるいわゆる随伴流であり、この流れを減少させるほど効果的であることがわかった。
【００１１】
さらに、鋼帯に付随する余剰な溶融金属を取り除くための溶融金属絞り部材形状などについて鋭意検討を重ねた結果、溶融金属絞り部材として、浴内サポートロールの外周面の浴面側１／４以上を覆う部分と鋼帯に対向する部分とを備える整流板を用いると、鋼帯表面近傍で鋼帯進行方向に流れる随伴流を減少させる作用が優れることが分かった。しかし、この整流板を用いた場合、鋼帯中央部においては、スプラッシュの発生を大幅に低減することが可能であるが、鋼帯エッジ部では、鋼帯中央部程には、スプラッシュの発生を低減する効果が得られなかった。
【００１２】
本発明者らは、エッジスプラッシュを防止するべく、詳細な流動解析を行った。その結果、鋼帯エッジより外側で２本のサポートロール間に発生する流れが、整流板に沿って上方に流れ、この流れが鋼帯エッジ部の随伴流を増大させ、エッジスプラッシュの発生量を増大させていることがわかった。本発明者らは、以上の知見に基づいて、さらに検討を重ねた結果、本発明を完成させた。
【００１３】
そして、上記課題を解決する本発明の手段は、
溶融金属めっき槽から連続的に引き上げられる鋼帯に対し、溶融金属めっき槽上方で鋼帯を挟んでその両面に対向配置したワイピングノズルからガスを吹き付けて付着金属の厚さを制御する溶融金属めっき鋼帯の製造装置において、
鋼帯の両側に鉛直方向位置をずらして配置した２本の浴内サポートロールの各浴内サポートロール上方の浴面下に、該浴内サポートロール外周面の浴面側１／４以上を覆うように形成されたロール被覆部分と、その上方に配置され鋼帯に対向するように形成された鋼帯対向部分とを備え、前記鋼帯対向部分は前記ロール被覆部分の鋼帯側端部に接続され、鋼帯及び浴内サポートロールに非接触に設けられた整流板と、
前記２本の浴内サポートロールのうちの鉛直方向位置が高い浴内サポートロールの下方の各鋼帯エッジより外側に、周速度が鋼帯移動速度の１／２以上となるように駆動され、鋼帯面に直角方向からみたときに、ロール胴部の鋼帯側端部の位置が鋼帯エッジから１００ｍｍ以下となるように、浴内サポートロールに非接触に配置された、各１本の駆動ロールまたは互いに接するようにして配置された各２本の駆動ロールを備え、
１本の駆動ロールを備える場合は、該駆動ロールは、鉛直方向位置が高い浴内サポートロールとの間隔が１００ｍｍ以下となるように配置され、２本の駆動ロールを備える場合は、鉛直方向位置が高い浴内サポートロールに近い駆動ロールは、鉛直方向位置が高い浴内サポートロールとの間隔が１００ｍｍ以下となるように配置される、
ことを特徴とする溶融金属めっき鋼帯の製造装置である。
【発明の効果】
【００１４】
本発明によれば、めっき浴中に整流板と駆動ロールとを備えることによって、余剰なめっき金属を削減した後にガスワイピングでめっき厚を調整できるので、鋼帯の全幅にわたってスプラッシュの発生量を大幅に低減し、また発生が顕著になる通板速度を大幅に上昇できるので、表面欠陥の無いめっき鋼帯を高い生産性を維持したまま製造することが可能となる。
【図面の簡単な説明】
【００１５】
【図１】本発明の溶融金属めっき鋼帯の製造装置の一実施形態を示す図である。
【図２】本発明の溶融金属めっき鋼帯の製造装置で使用する整流板の断面形状および整流板周辺の溶融金属の流れを示す断面図である。
【図３】図２に示した整流板を使用したときの鋼帯エッジより外側の浴内サポートロール周辺の溶融金属の流れを示す図である。
【図４】図２に示した整流板を使用し、鉛直方向位置が高い浴内サポートロールの下方に２本の駆動ロールを配置したときの駆動ロールの配置状態と鋼帯エッジより外側の溶融金属の流れを示す断面図である。
【図５】浴内サポートロール、駆動ロールの配置状態を示す正面図である。
【図６】図２に示した整流板を使用し、鉛直方向位置が高い浴内サポートロールの下方に配置した２本の駆動ロールの間隔をあけたときの溶融金属の流れを示す断面図である。
【図７】図２に示した整流板を使用し、浴内サポートロールの下方の鋼帯エッジ側に１本の駆動ロールを配置したときの鋼帯エッジより外側の浴内サポートロール周辺の溶融金属の流れを示す図である。
【図８】浴内サポートロール、駆動ロールの配置状態を示す正面図である。
【図９】本発明の溶融金属めっき鋼帯の製造装置で使用する整流板の別の実施形態を示す断面図である。
【図１０】本発明の溶融金属めっき鋼帯の製造装置で使用する整流板の別の実施形態を示す断面図である。
【図１１】一般的な溶融金属めっき鋼帯の製造装置を示す図である。
【発明を実施するための形態】
【００１６】
以下、図面を参照して本発明の実施の形態を説明する。図１は、本発明の溶融金属めっき鋼帯製造装置の一実施形態を示す。図１において、１が整流板、５は浴内サポートロール、１２は駆動ロールである。
【００１７】
浴内サポートロール５は、鋼帯の両側に鉛直方向位置をずらして配置され、鋼帯最近接部が鋼帯進行方向と同方向に、周速度が鋼帯移動速度とほぼ同じ速度となるように回転する。
【００１８】
整流板１は、鋼帯２を挟んで、鋼帯表面およびサポートロール５から所定の距離だけ離れた位置に設置されている。整流板１は、浴内サポートロール５外周面の浴面側を非接触に覆うように形成された部分（ロール被覆部分）と鋼帯に非接触で対向するように形成された部分（鋼帯対向部分）を備える。鋼帯対向部分は、ロール被覆部分の上方に配置され、鋼帯対向部分の下端部はロール被覆部分の鋼帯側端部に接続されている。整流板１の浴内サポートロール５を覆う部分は、浴内サポートロール５の外周面の浴面側１／４以上を覆っている。
【００１９】
駆動ロール１２は、２本の浴内サポートロール５、５のうちの鉛直方向位置が高い浴内サポートロール５の下方の鋼帯エッジより外側に、鋼帯面に直角方向からみたときに、ロール胴部の鋼帯側端部の位置が鋼帯エッジから１００ｍｍ以下となるように、また浴内サポートロールに非接触に配置された、１本の駆動ロールまたは互いに接するようにして配置された２本の駆動ロールを備える。上記駆動ロールは、鋼帯の両方のエッジの外側に、各々の軸心がサポートロールの軸心と平行になるように配置される。
【００２０】
整流板の作用と限定理由を説明する。
【００２１】
図２は、本発明の溶融金属めっき鋼帯の製造装置で使用する整流板の断面形状および整流板周辺の溶融金属の流れを示す。サポートロール５上方のめっき浴面下に整流板１を設置すると、サポートロール５と整流板の間に鋼帯２から離れる流れ８が発生し、鋼帯２の進行に伴う随伴流９が発生していても、鋼帯２と整流板１の間に鋼帯の進行と逆方向の強制的な流れ１０が発生し、随伴流９を大幅に抑制できる。これにより鋼帯に付随する余剰な溶融金属量を削減できる。
【００２２】
浴内サポートロール５の回転によって発生する随伴流８によって鋼帯２と整流板１の間に鋼帯２の進行方向と逆方向の流れ１０を十分に発生させるには、整流板１の浴内サポートロール５を覆う部分の長さは、浴内サポートロール５の外周面の浴面側１／４以上覆う長さにすることが必要である。浴内サポートロール５を覆う部分の長さが長いほど効果が向上する。ここで、整流板１が浴内サポートロール５を覆う長さは、浴内サポートロール中心線に垂直な断面で整流板１を浴内サポートロール５の中心に向かって投影したときに浴内サポートロール５外周面における整流板１の投影弧長である。
【００２３】
上記の整流板１を配置しても、駆動ロール１２がないと、図３に示すように、２本の浴内サポートロール５の回転による流れ８によって２本のサポートロール間に発生する流れが、鋼帯エッジより外側で整流板１に沿って上方へ流れる流れ１１となる。この上方への流れ１１が鋼帯エッジ部の随伴流を増大させる。そのため、鋼帯エッジ部は鋼帯中央部に比べて随伴流の抑制効果が劣り、鋼帯に付随する余剰な溶融金属量が多くなり、ガスワイピングの際にエッジスプラッシュの発生量が増大する。
【００２４】
上記の流れ１１は、２本の浴内サポートロールのうちの鉛直方向位置が高い浴内サポートロールの下方の鋼帯エッジ側に１本又は２本の駆動ロールを配置することで抑制できる。
【００２５】
駆動ロールの作用と限定理由を説明する。
【００２６】
図４は、鉛直方向位置が高い浴内サポートロール５の下方に２本の駆動ロールを配置したときの駆動ロールの配置状態を示す断面図である。図４中の矢印は、ロールの回転方向および鋼帯エッジより外側における溶融金属の流れを示す。図５は、鋼帯面に直角方向からみたときの浴内サポートロール、駆動ロールの配置状態を示す正面図である。図５には整流板１は記載されていない。
【００２７】
２本の駆動ロール１２は互いに接し、２本の浴内サポートロール１２のうちの鉛直方向位置が高い浴内サポートロール５の下方の鋼帯エッジより外側に、浴内サポートロール５とは非接触に配置されている。駆動ロール１２は、鋼帯面に直角の水平方向からみたときに、ロール胴部の鋼帯側端部の位置が鋼帯エッジから１００ｍｍ以下となるように配置される。
【００２８】
２本の駆動ロール１２のうち、鉛直方向位置が高い浴内サポートロールに近い駆動ロール１２は、鉛直方向位置が高い浴内サポートロール５との間隔が１００ｍｍ以下となるように配置される。
【００２９】
２本の駆動ロール１２は最近接点が同じ方向に回転するように回転駆動され、鉛直方向位置が高い浴内サポートロール５に近い駆動ロール１２は、鉛直方向位置が高い浴内サポートロール５と最近接点が逆方向に回転するように回転駆動される。駆動ロールの周速度は鋼帯移動速度の１／２以上となるように回転駆動される。
【００３０】
２本の駆動ロールを上記のように配置すると、図４に示すように、駆動ロール１２の回転による流れ１３が発生し、浴内サポートロール５、５間に発生した流れが発生しなくなり、従って、鋼帯エッジより外側で整流板に沿って上方に流れる流れ（図３の流れ１１）が発生しなくなり、浴内サポートロール５に随伴する流れによる吸込み流（流れ８）のみが発生し、整流板上方では下向きの流れが発生し、エッジスプラッシュの発生を防止することができる。
【００３１】
駆動ロール１２とサポートロール５の距離が１００ｍｍより大きいか、または駆動ロール１２の周速度が鋼帯移動速度の１／２より小さいと、駆動ロール１２で発生した流れ１３がサポートロール５で発生する流れに影響を及ぼさず、エッジスプラッシュの発生を防止できない。駆動ロール１２を浴内サポートロール５に対して非接触にするのは、両ロールが接触すると、周速差が異なるため浴内サポートロール表面に疵が発生し、この疵が鋼帯に転写されて疵を発生させる。駆動ロール１２を浴内サポートロール５に対して非接触にすることで、この疵の発生を防止できる。
【００３２】
駆動ロールのロール胴部の鋼帯側端部が鋼帯エッジから１００ｍｍ超離れると、鋼帯エッジ付近の整流板間の上昇する流れ１１を抑制することができず、エッジスプラッシュの発生を防止できなくなる。
【００３３】
駆動ロールが２本ある場合には、駆動ロール同士が接触していることがよい。２本の駆動ロール間に隙間があると、図６に示すように、鋼帯エッジ部より外側で、駆動ロール１２に随伴する流れ１４が発生し、この流れ１４によって、鋼帯エッジ外側で整流板１に沿って上昇する流れ（図３の流れ１１）が発生するため、エッジスプラッシュの発生を防止できない。
【００３４】
図７は、鉛直方向位置が高い浴内サポートロール５の下方に１本の駆動ロール１２を配置したときの駆動ロール１２の配置状態を示す断面図である。図７中の矢印は、ロールの回転方向および鋼帯エッジより外側における溶融金属の流れを示す。図８は、鋼帯面に直角方向からみたときの浴内サポートロール、駆動ロールの配置状態を示す正面図である。図８には、整流板は記載されていない。
【００３５】
駆動ロールが１本の場合は、駆動ロールは、図７に示すように、浴面に近い側のサポートロールの下方の鋼帯エッジより外側に設け、この浴内サポートロール５と最近接点が逆方向に回転するように回転駆動させるのが効果的である。また、この駆動ロール１２は、鋼帯面に直角の水平方向からみたときに、ロール胴部の鋼帯側端部の位置が鋼帯エッジから１００ｍｍ以下となるように配置され、鉛直方向位置が高い浴内サポートロール５との間隔が１００ｍｍ以下となるように配置され、周速度は鋼帯移動速度の１／２以上となるように回転駆動されるのが効果的である。
【００３６】
整流板１は、以下がより好ましい。
【００３７】
整流板１と浴内サポートロール５の距離は１００ｍｍ以下が好ましく、５０ｍｍ以下がさらに好ましい。１００ｍｍより大きいと随伴流８の流れが弱くなるため、流れ１０が発生しなくなり、鋼帯に付随する余剰な溶融金属量を削減する効果が低下する。また、５０ｍｍ以下になると、鋼板に随伴する余剰な溶融金属量を削減する流れ自体を抑制することができるため、鋼帯に付随する余剰な溶融金属量を削減する効果がさらに大きくなる。整流板１と浴内サポートロール５との距離は、整流板１が浴内サポートロール５に接触しないなら小さくしても構わない。
【００３８】
整流板１と鋼帯２との距離は１００ｍｍ以下が好ましく、５０ｍｍ以下がさらに好ましい。１００ｍｍより大きくなると、鋼帯２の進行方向と逆方向の流れ１０が鋼帯２の進行に伴う随伴流９に影響を及ぼさなくなり、鋼帯に付随する余剰な溶融金属量を削減する効果が低下する。また、５０ｍｍ以下になると、鋼帯に付随する流れ自体を抑制することができるため、鋼帯に付随する余剰な溶融金属量を削減する効果がさらに大きくなる。整流板１と鋼帯２との距離は、整流板１が鋼帯２に接触しないなら小さくしても構わない。
【００３９】
整流板１は、浴内サポートロール５との距離を一定に保つ必要はなく、また鋼帯２との距離を一定に保つ必要もない。従って、整流板１の浴内サポートロール５を覆う部分の形状は円弧状に限定されず、また整流板１の鋼帯２に対向する部分は鋼帯と平行でなくてもよい。
【００４０】
整流板１の上端は、金属めっき浴面より１００ｍｍ以内の位置になるように設置するのが好ましい。浴面からの距離が１００ｍｍより大きいと、整流板１の上方で鋼帯２の進行にともなう随伴流９が発達し、鋼帯に付随する余剰な溶融金属量を削減する効果が低下する。整流板１の上端が金属めっき浴面上にあると、ワイピングされた余剰な溶融金属が整流板１の上端に付着し、鋼板を傷つける問題がある。
【００４１】
整流板１の浴内サポートロール５を覆う部分の形状が図２のような円弧でなく、例えば図９（ａ）のような水平部分と鉛直部分が接続された逆Ｌ型形状や、図９（ｂ）のような水平部分と鉛直部分の間に傾斜部分が存在する形状のものでもよい。
【００４２】
整流板１の鋼帯２に対向する部分は、図２のように鋼帯面と平行な形状のものだけでなく、例えば図１０のように鋼帯進行方向で鋼帯面に対して傾斜した形状のものであってもよい。
【実施例】
【００４３】
図１に示した溶融金属めっき装置を、連続溶融亜鉛めっきラインに設置し、溶融亜鉛めっき鋼帯の製造実験を行った。整流板１はサポートロール５のフレームに取り付けた。
【００４４】
上記連続溶融亜鉛めっきラインにおいて、浴面と浴面に近い側の浴内サポートロール上端との距離は８０ｍｍであったので、周辺機器との取り合いを考慮して、サポートロール５と整流板１との距離を２０ｍｍ、鋼帯２と整流板１との距離を２０ｍｍとし、溶融亜鉛液面との距離が３０ｍｍとなるまで整流板１の鋼帯と平行な部分の長さを伸ばした。整流板１の鋼帯幅方向長さはワイピングノズル相当の２０００ｍｍとした。２本のサポートロールの直径は２５０ｍｍ、胴長は２０００ｍｍであり、中心の高低差は１５０ｍｍとした。
【００４５】
駆動ロールは、直径が２５０ｍｍ、胴長が２５０ｍｍであり、２本のサポートロールの中心を結んだ線と平行に駆動ロールを設置した。
【００４６】
溶融亜鉛めっき鋼帯の製造条件は、ワイピングノズルスリットギャップ０．８ｍｍ、ワイピングノズルと鋼帯との距離７ｍｍ、溶融亜鉛浴からのノズル高さ４００ｍｍ、溶融亜鉛浴温度４６０℃とし、製造する鋼帯のサイズは、０．８ｍｍ厚×１．２ｍ幅、めっき付着量は片面４５ｇ／ｍ２とした。ワイピングノズルの圧力は１．０ｋｇｆ／ｃｍ２、鋼帯移動速度は４．０ｍ／ｓとした。駆動ロールの条件および製品品質指標となるスプラッシュ発生量の調査結果を表１に示す。スプラッシュ発生量は、各製造条件で通過した鋼帯長さに対する検査工程でスプラッシュ欠陥ありと判定された鋼帯長さの比率であり、実用上問題とならない軽度のスプラッシュ欠陥を含んでいる。
【００４７】
【表１】
2010185115.tif 000003
【００４８】
本発明の構成を満足する実施例１〜３は、本発明の構成を充足しない比較例１〜４に比べ、スプラッシュ低減効果が優れる。
【産業上の利用可能性】
【００４９】
本発明の装置は、スプラッシュの発生を低減し、表面外観に優れる溶融金属めっき鋼帯の製造装置として利用することができる。本発明の装置は、高速通板時にもスプラッシュの発生を抑制できるので、表面外観に優れる溶融金属めっき鋼帯を高い生産性を維持して製造する装置として利用することができる。
【符号の説明】
【００５０】
１    整流板
２    鋼帯
３    ワイピングノズル
４    浴上サポートロール
５    浴内サポートロール
６    シンクロール
７    溶融金属めっき浴
８    サポートロールに随伴する流れ
９    鋼帯に随伴する流れ
１０    サポートロールに随伴する流れにより発生する流れ
１１    サポートロールに随伴する流れにより発生する流れ
１２    駆動ロール
１３    駆動ロールに随伴する流れ
１４    駆動ロールに随伴して駆動ロール間に発生する流れ
【図１】
2010185115.tif 000004
【図２】
2010185115.tif 000005
【図３】
2010185115.tif 000006
【図４】
2010185115.tif 000007
【図５】
2010185115.tif 000008
【図６】
2010185115.tif 000009
【図７】
2010185115.tif 000010
【図８】
2010185115.tif 000011
【図９】
2010185115.tif 000012
【図１０】
2010185115.tif 000013
【図１１】
2010185115.tif 000014